(57)【要約】【課題】  放射性汚染物質の炭化物を保管容器に入れて保管する際に、同炭化物の飛散が全く無く、保管容器への充填が容易で、長期間安全に保管できるようにする。【解決手段】  減容化され、炭化された放射性汚染物質を、加熱溶融したアスファルトと混合し、その混合物を容器に充填して保管する。  放射性汚染物質の炭化物とアスファルトの混合比率（重量比）は、１：０．５〜３．０が好ましく、混合するアスファルトの温度は、１００〜２５０℃が好ましい。放射性汚染物質の炭化物は、有機質放射性汚染物質に２００℃以上の過熱水蒸気を接触させて生成させることが好ましい。【選択図】  図１
2020067328.tif 000002
【特許請求の範囲】
【請求項１】
減容化され、炭化された放射性汚染物質を、加熱したアスファルトと混合し、その混合物を容器に充填して保管することを特徴とする放射性汚染物質の炭化物の処理方法。
【請求項２】
放射性汚染物質の炭化物とアスファルトの混合比率（重量比）が、１：０．５〜３．０であることを特徴とする請求項１記載の処理方法。
【請求項３】
減容化され、炭化された放射性汚染物質は、有機質放射性汚染物質に２００℃以上の過熱水蒸気を接触させて得られるものであることを特徴とする請求項１又は２に記載の処理方法。
【請求項４】
混合するアスファルトの種類が、ストレートアスファルト、ブローンアスファルト、防水工事用アスファルト及び改質アスファルトから選ばれるいずれか１種又は２種以上であることを特徴とする請求項１〜３のいずれか１項に記載の処理方法。
【請求項５】
混合するアスファルトに、炭酸カルシウム、タルク、珪砂及び鉄砂から選ばれるいずれか１種又は２種以上を１０〜５０重量％添加・混合することを特徴とする請求項１〜４のいずれか１項に記載の処理方法。
【請求項６】
混合するアスファルトの温度が、１００〜２５０℃であることを特徴とする請求項１〜５のいずれか１項に記載の処理方法。
【請求項７】
混合するアスファルトに放射能遮蔽物質を添加・混合することを特徴とする請求項１〜５のいずれか１項に記載の処理方法。
【請求項８】
混合物を保管する容器が、金属製、コンクリート製あるいはセラミック製のものから選ばれるいずれか１種のものであることを特徴とする請求項１〜７のいずれか１項に記載の処理方法。
【発明の詳細な説明】
【技術分野】
【０００１】
本願発明は、放射能に汚染された樹木、落葉、草、腐葉土、有機質建築廃材等を熱処理により減容化して得られた放射性汚染物質の炭化物の処理方法に関するものである。
【背景技術】
【０００２】
近年発生した原子力発電所の爆破事故に伴い、大気中に多量に放出された放射性物質が、樹木、落葉、草木、建物、土壌等に蓄積して人類の生活環境を危険なものとしている。
この放射性物質の除去（除染）のため、種々の技術が提案されているが、その中に、放射能で汚染された樹木、腐葉土等を高温の過熱水蒸気に接触させて減容化し炭化することで有機質分を除染する技術が提案されている。
【先行技術文献】
【特許文献】
【０００３】
特許５８５２４７２号
【発明の概要】
【発明が解決しようとする課題】
【０００４】
しかしながら、放射能汚染樹木等を減容化して得られた炭化物は飛散し易く、取扱が困難であり、セメントペーストに混合して固化しようとしても均質に分散しにくい問題がある。
【０００５】
そこで、減容化した放射性汚染物質の炭化物を、飛散・拡散を防止し、長期間安全に保管し得る技術を提供することが望まれている。
【課題を解決するための手段】
【０００６】
本発明者らは上記従来技術の課題を解決するため鋭意研究し、上記減容化技術で発生した、放射性汚染物質の炭化物を溶融アスファルトと混合すると、炭化物とアスファルトの馴染みが良く、飛散が防止され、均一に混合できること、そして放射性汚染物質の炭化物を直接貯蔵容器へ充填する作業に比べ、周囲への飛散・拡散が無く容器への充填が容易に行え、かつ水にも強く、長期保存性にも優れることを発見した。
本発明はこうした発見に基づいてなされたものであり、すなわち下記の放射性汚染物質の炭化物の処理方法である。
（１）減容化され、炭化された放射性汚染物質を、加熱溶融したアスファルトと混合し、その混合物を容器に充填して保管することを特徴とする放射性汚染物質の炭化物の処理方法。
放射性汚染物質の炭化物としては、例えばセシウム１３７、137Ｃｓによる放射能に汚染された樹木、落葉、草、腐葉土、有機質建築廃材等を過熱水蒸気処理により減容化して得られたものが挙げられる。
（２）放射性汚染物質の炭化物とアスファルトの混合比率（重量比）が、１：０．５〜３．０であることを特徴とする（１）記載の処理方法。
（３）減容化され、炭化された放射性汚染物質が、有機質放射性汚染物質に２００℃以上の過熱水蒸気を接触させて得られるものであることを特徴とする（１）又は（２）に記載の処理方法。
過熱水蒸気は２００〜４００℃のものが好ましい。
（４）混合するアスファルトの種類が、ストレートアスファルト、ブローンアスファルト、防水工事用アスファルト及び改質アスファルトから選ばれるいずれか１種又は２種以上であることを特徴とする（１）〜（３）のいずれか１項に記載の処理方法。
（５）混合するアスファルトに、炭酸カルシウム、タルク、珪砂及び鉄砂から選ばれるいずれか１種又は２種以上を１０〜５０重量％添加・混合することを特徴とする（１）〜（４）のいずれか１項に記載の処理方法。
（６）混合するアスファルトの温度が、１００〜２５０℃であることを特徴とする（１）〜（５）のいずれか１項に記載の処理方法。
（７）混合するアスファルトに放射能遮蔽物質を添加・混合することを特徴とする（１）〜（５）のいずれか１項に記載の処理方法。
放射能遮蔽物質としては、ホウ素化合物、希土類化合物、鉄粉、鉛粉、タングステン粉等が使用できる。
（８）混合物を保管する容器が、金属製、コンクリート製あるいはセラミック製のものから選ばれるいずれか１種のものであることを特徴とする（１）〜（７）のいずれか１項に記載の処理方法。
容器としては、コンパクトで放射能遮蔽性が良く、耐腐食性が良いステンレススチール製のものが好ましい。
【発明の効果】
【０００７】
本発明によれば、加熱溶融されたアスファルトと放射性汚染物質の炭化物は馴染みが良いため、容易に均一に混合され、かつ混合物は流動性を有しているため保存容器への充填が容易にでき、固化後は安定して長期間保管ができる。
しかも、混合時に放射性汚染物質の炭化物の飛散は全く無く、安全に効率的に行える。
同炭化物はアスファルトで完全に被覆されており、保管中に万が一の水濡れがあっても、疎水性であるため、放射性物質の溶出は生じない。
また、アスファルトは容器の中では、外気、日光による劣化は少なく長期間安全性を保持できる。
【図面の簡単な説明】
【０００８】
【図１】本発明に係る放射性汚染物質の炭化物の処理装置の外観図である。
【発明を実施するための形態】
【０００９】
次に本願発明の実施の態様について図面を参照して説明する。
まず、図１に示す、放射性汚染物質炭化物の処理装置１０（自動車タイプ）の後方に延出している有機質放射性汚染物質の投入ホッパー１に放射能で汚染された草木（有機質放射性汚染物質：例えばセシウム１３７、137Ｃｓで汚染された草木）を投入し、それを導入コンベア２で過熱水蒸気加熱式炭化窯３に移送して炭化・減容化する。
該装置１０の中には過熱水蒸気の発生装置を備えており、２００〜４００℃の過熱水蒸気を発生させて、有機質放射性汚染物質に接触させて熱分解させ減容化・炭化する。
加熱処理で発生した水蒸気、分解ガス等は排気口８から外部に放出される。
次いで、装置内で生成した放射性汚染物質の炭化物６はアスファルト・炭化物混合スクリュー４で混合されて混合物導出口５からアスファルト・炭化物混合６として放出され、金属製混合物保管容器７に投入され、別所で保管される。
なお、９は操作パネルである。
【００１０】
以上において、アスファルトと炭化物の混合割合は、炭化物１に対してアスファルトが０．５〜３．０の範囲が好ましく、アスファルトの加熱温度は使用するアスファルトの軟化点により異なるが１００〜２５０℃の範囲が好ましい。
減容化を行う場所へアスファルトを供給することを考慮すると、袋等の中に充填成形されたアスファルトが好ましく、成形されたアスファルトは、減容化を行う場所で、１００〜２５０℃の内の所定の温度に加熱溶融するが、電気ヒータ式溶融装置を用いることが好ましい。
アスファルトに、炭酸カルシウム、タルク、珪砂、鉄砂を１０〜５０％添加・混合することにより、比重が高くなり、単位当たりの放射線量が低減する。
【００１１】
アスファルトの種類、放射性汚染物質の炭化物の混合割合の関係を調べるため行った実施例を表１に示す。
【表１】
2020067328.tif 000003
【００１２】
なお、アスファルトの溶解は、成形されたアスファルトを投入する装置を有する電気抵抗加熱式アスファルト溶融装置「エコドリッパー」（商品名・日新工業（株）製）を用いて加熱温度１００〜２５０℃で調整しながら比較した。
注：
表中、混合比は、炭化物１に対するアスファルトの数量
×：混合不良、流動性無し  △：混合性  可  流動性無し
○：混合性、流動性共に良  ◎：混合性、流動性共に優
マルエスコンパウンド＝日新工業（株）製の防水工事用アスファルト（ＪＩＳ適合品）
シグマートＥＬ＝日新工業社（株）製の防水工事用改質アスファルト（ＪＩＳ適合品）
シグマートＥ＝日新工業（株）製の防水工事用改質アスファルト
【００１３】
表１に示す結果から見て、全てのアスファルトと炭化物の混合物において、混合比率が炭化物１に対してアスファルト０．５〜３のものが混合性、流動性が共に良く、特に炭化物１に対してアスファルト１〜３のものが混合性、流動性が共に優れていることが解る。
【符号の説明】
【００１４】
１：有機質放射性汚染物質の投入ホッパー
２：導入コンベア
３：過熱水蒸気加熱式炭化窯
４：アスファルト・炭化物混合スクリュー
５：混合物導出口
６：混合物
７：混合性保管容器
８：排気口
９：操作パネル
１０：放射性汚染物質の炭化物の処理装置
【図１】
2020067328.tif 000004